(57)【要約】【課題】各種ディスプレイ等に使用して透明基板を通して認識する文字や図形画像などの視覚情報を観察する場合に、表面からの入射光が、特に透明基材フィルムとこれに隣接する層との界面で反射される反射光が関与することにより発生する干渉ムラ（色ムラ）を抑制することができると共に面ギラの問題とならない低反射フィルムを提供することである。【解決手段】一方の面に０．０５〜０．１５μｍの範囲の表面粗さからなる微細凹凸面を有する透明基材フィルムの前記微細凹凸面にハードコート層と反射防止層とが順に積層され、前記ハードコート層の屈折率が前記反射防止層の屈折率よりも高く形成されていることを特徴とする低反射フィルム。【選択図】　　　　図１
2004069867.tif 000002
【特許請求の範囲】
【請求項１】
一方の面に０．０５〜０．１５μｍの範囲の表面粗さからなる微細凹凸面を有する透明基材フィルムの前記微細凹凸面にハードコート層と反射防止層とが順に積層され、前記ハードコート層の屈折率が前記反射防止層の屈折率よりも高く形成されていることを特徴とする低反射フィルム。
【請求項２】
透明基材フィルムの一方の面に、該一方の面と接しない面に０．０５〜０．１５μｍの範囲の表面粗さからなる微細凹凸面を有する干渉防止塗膜層が形成され、該干渉防止塗膜層の前記微細凹凸面にハードコート層と反射防止層とが順に積層され、前記ハードコート層の屈折率が前記反射防止層の屈折率よりも高く形成されていることを特徴とする低反射フィルム。
【請求項３】
前記干渉防止塗膜層が、１×１０１２Ω／□以下の表面抵抗率を有する導電層であることを特徴とする請求項２記載の低反射フィルム。
【請求項４】
前記導電層が、導電性微粒子を含有した層であることを特徴とする請求項３記載の低反射フィルム。
【請求項５】
前記干渉防止塗膜層が、１．０〜５．０μｍの範囲の平均粒径からなる透明な樹脂ビーズを含有した層であることを特徴とする請求項２、３のいずれかに記載の低反射フィルム。
【請求項６】
前記ハードコート層が１．６０〜１．８０の屈折率を有し、前記反射防止層が１．３５〜１．４５の屈折率を有していることを特徴とする請求項１〜３、５いずれかに記載の低反射フィルム。
【請求項７】
前記ハードコート層が、１．６０〜１．８０の屈折率を有する第１ハードコート層と、１．８０〜１．９５の屈折率を有する第２ハードコート層の２層からなると共に該第２ハードコート層に隣接して１．３５〜１．４５の屈折率を有する前記反射防止層が形成されていることを特徴とする請求項１〜３、５いずれかに記載の低反射フィルム。
【発明の詳細な説明】
【０００１】
【発明の属する技術分野】
本発明は、防眩性や表面の反射防止性に優れた低反射フィルムに関し、さらに詳しくは、テレビジョン、コンピュータ、ワードプロセッサ等の各種ディスプレイ、液晶表示装置に用いる偏光板などの表面に用いられ、表面の反射防止性、また、塵埃による汚れ防止性や耐擦傷性に優れ、特に基材シートとこれに隣接する層との界面で表面からの入射光が反射されることにより発生する干渉ムラ（色ムラ）を抑制することができる低反射フィルムに関するものである。
【０００２】
【従来の技術】
テレビジョン、コンピュータ、ワードプロセッサ等の各種電子機器のディスプレイやその他種々の商業ディスプレイ等には、ガラスやプラスチックなどの透明基板が用いられ、これらの透明基板を通して文字や図形画像などの視覚情報を得ているが、これらの透明基板は表面において外光反射が生じ、上記した視覚情報が見づらいという問題があった。
【０００３】
また、上記した透明基板、特にプラスチック透明基板や電子ビームが前面に当たっているＣＲＴ（ブラウン管）等のガラス透明基板は帯電がおきやすく、これにより塵埃が付着したり、また、この塵埃を取り除く際や清掃時等に透明基板に擦り傷や引っ掻き傷等が付くことにより透明性が損なわれるという問題があった。
【０００４】
そこで、上記した問題を解決する一つの方法として、たとえば、ガラスやプラスチックなどの透明基板の前面に、透明基材フィルムにハードコート層、透明導電層あるいは反射防止層等を形成した反射防止フィルムを貼設する方法が採られ、これにより傷付き防止、帯電防止、反射防止等を図っている。
【０００５】
上記した反射防止フィルムの代表的な構成としては、たとえば、▲１▼透明基材フィルム上に多官能アクリレート樹脂等からなるハードコート層を積層し、その上に前記ハードコート層よりも屈折率の低い反射防止層を積層した構成、あるいは、▲２▼透明基材フィルム上に導電性微粒子を含有した多官能アクリレート樹脂等からなるハードコート層を積層し、その上に前記ハードコート層よりも屈折率の低い反射防止層を積層した構成のものなどである。
【０００６】
しかし、上記▲１▼、▲２▼の構成の反射防止フィルムにおいて、反射防止層、ハードコート層、透明基材フィルムのそれぞれの屈折率が異なるために、前記反射防止層と前記ハードコート層との界面および前記ハードコート層と前記透明基材フィルムとの界面でそれぞれ表面側から入射した外光が反射し、このそれぞれの反射光が干渉を起こし干渉ムラ（色ムラ）として観察され、文字や図形画像などの視覚情報を見づらくするという問題があった。特に、上記▲２▼の構成の反射防止フィルムにおいては、ハードコート層がＩＴＯ（酸化インジウム錫）やＡＴＯ（アンチモンドープ酸化錫）などの導電性微粒子を含有した層からなるために、このハードコート層は均一な膜厚の塗膜層を形成することは難しく、大きなウネリ状の膜厚ムラとなり、これに起因して一層干渉ムラ（色ムラ）が顕著になって現れる。上記▲１▼、▲２▼の構成の反射防止フィルムにおいて、干渉ムラ（色ムラ）を抑制する方法としては、最表面に凹凸形状を付与することにより、干渉ムラ（色ムラ）をある程度は抑制することができるものの、ヘイズ（曇度）が高くなり、すなわち、フィルム表面が白化するために解像度、コントラスト、透明性などの光学的特性が低下し、さらにまた、このものをＣＲＴ（ブラウン管）等の表面に貼設するとフィルム表面にキラキラと光る、いわゆる面ギラ（シンチレーション）と呼ばれる輝きが発生し、文字や図形画像などの視覚情報の視覚性が低下するという問題があった。
【０００７】
【発明が解決しようとする課題】
そこで本発明は、各種ディスプレイ等に使用して透明基板を通して認識する文字や図形画像などの視覚情報を観察する場合に、表面からの入射光が、特に透明基材フィルムとこれに隣接する層との界面で反射される反射光が関与することにより発生する干渉ムラ（色ムラ）を抑制することができると共に面ギラの問題とならない低反射フィルムを提供することであり、さらにまた、外光の反射を防止し、帯電による塵埃の付着を防止し、擦り傷や引っ掻き傷等で透明性を損なわない程度に十分な硬度を有する低反射フィルムを提供することである。
【０００８】
【課題を解決するための手段】
本発明者は、上記課題を達成するために、請求項１記載の本発明の低反射フィルムは、一方の面に０．０５〜０．１５μｍの範囲の表面粗さからなる微細凹凸面を有する透明基材フィルムの前記微細凹凸面にハードコート層と反射防止層とが順に積層され、前記ハードコート層の屈折率が前記反射防止層の屈折率よりも高く形成されていることを特徴とするものである。
【０００９】
また、請求項２記載の本発明の低反射フィルムは、透明基材フィルムの一方の面に、該一方の面と接しない面に０．０５〜０．１５μｍの範囲の表面粗さからなる微細凹凸面を有する干渉防止塗膜層が形成され、該干渉防止塗膜層の前記微細凹凸面にハードコート層と反射防止層とが順に積層され、前記ハードコート層の屈折率が前記反射防止層の屈折率よりも高く形成されていることを特徴とするものである。
【００１０】
上記請求項１、２のいずれかに記載の構成とすることにより、反射防止層側から入射する外光の反射光を微細凹凸面で散乱させることができ、干渉ムラ（色ムラ）を抑制した低反射フィルムとすることができる。なお、本明細書での表面粗さは、ＪＩＳ−Ｂ０６０１−１９９４の１０点平均粗さによる表面粗さである。
【００１１】
また、請求項３記載の本発明は、請求項２記載の低反射フィルムにおいて、前記干渉防止塗膜層が、１×１０１２Ω／□以下の表面抵抗率を有する導電層であることを特徴とするものである。このように構成することにより、帯電防止効果を有する低反射フィルムとすることができる。
【００１２】
また、請求項４記載の本発明は、請求項３記載の低反射フィルムにおいて、前記導電層が、導電性微粒子を含有した層であることを特徴とするものである。このように構成することにより、安定した導電性を有する導電層を生産性よく形成することができる。
【００１３】
また、請求項５記載の本発明は、請求項２、３のいずれかに記載の低反射フィルムにおいて、前記干渉防止塗膜層が、１．０〜５．０μｍの範囲の平均粒径からなる透明な樹脂ビーズを含有した層であることを特徴とするものである。このように構成することにより、０．０５〜０．１５μｍの範囲の表面粗さからなる微細凹凸面を有する干渉防止塗膜層を容易に形成することができる。
【００１４】
また、請求項６記載の本発明は、請求項１〜３、５いずれかに記載の低反射フィルムにおいて、前記ハードコート層が１．６０〜１．８０の屈折率を有し、前記反射防止層が１．３５〜１．４５の屈折率を有していることを特徴とするものである。
【００１５】
また、請求項７記載の本発明は、請求項１〜３、５いずれかに記載の低反射フィルムにおいて、前記ハードコート層が、１．６０〜１．８０の屈折率を有する第１ハードコート層と、１．８０〜１．９５の屈折率を有する第２ハードコート層の２層からなると共に該第２ハードコート層に隣接して１．３５〜１．４５の屈折率を有する前記反射防止層が形成されていることを特徴とするものである。
【００１６】
上記請求項６、７のいずれかに記載の構成とすることにより、反射防止性に優れた低反射フィルムとすることができ、特に請求項７記載の構成とすることにより、より反射防止性に優れた低反射フィルムとすることができる。
【００１７】
【発明の実施の形態】
上記の本発明について、図面等を用いて以下に詳述する。
図１は本発明にかかる低反射フィルムの第１実施形態を図解的に示す図、図２は本発明にかかる低反射フィルムの第２実施形態を図解的に示す図、図３は本発明にかかる低反射フィルムの第３実施形態を図解的に示す図、図４は本発明にかかる低反射フィルムの第４実施形態を図解的に示す図であり、図中の１，１’，１”，１’’’は低反射フィルム、１０，１０’は透明基材フィルム、２０，２０’は干渉防止塗膜層、３０，３０’はハードコート層、３１は第１ハードコート層、３２は第２ハードコート層、４０は反射防止層、Ａは微細凹凸面、αは導電性微粒子、βは透明樹脂ビーズをそれぞれ示す。
【００１８】
図１は本発明にかかる低反射フィルムの第１実施形態を図解的に示す図であって、低反射フィルム１は透明基材フィルム１０上に該透明基材フィルム１０と対向する面が０．０５〜０．１５μｍの範囲の表面粗さからなる微細凹凸面Ａを有する干渉防止塗膜層２０を形成し、該干渉防止塗膜層２０の前記微細凹凸面Ａに、ハードコート層３０と反射防止層４０とが順に積層され、前記ハードコート層３０の屈折率が前記反射防止層４０の屈折率よりも高く形成した構成とすることにより、前記反射防止層４０側から観察した際に、反射防止性を有する低反射フィルム１とすることができ、また、前記干渉防止塗膜層２０の前記ハードコート層と隣接する面を微細凹凸面Ａとすることにより、前記反射防止層４０側から観察した際に、前記反射防止層側から入射する外光の反射光を前記微細凹凸面Ａで散乱させて、干渉ムラ（色ムラ）を抑制することができ、干渉ムラ（色ムラ）の目立たない低反射フィルムとすることができる。
【００１９】
図２は本発明にかかる低反射フィルムの第２実施形態を図解的に示す図であって、低反射フィルム１’は図１に示した第１実施形態の低反射フィルム１の前記干渉防止塗膜層２０を導電性微粒子αと透明樹脂ビーズβとを含有した干渉防止塗膜層２０’とすることにより導電性と所望の微細凹凸面Ａを付与したものであって、これ以外は図１に示した第１実施形態と同じである。このように導電性微粒子αと透明樹脂ビーズβとを含有した干渉防止塗膜層２０’とすることにより、前記導電性微粒子αにより前記干渉防止塗膜層２０’を導電層とすることができて帯電防止効果を有する共に前記透明樹脂ビーズβにより微細凹凸による干渉防止効果を有する低反射フィルムとすることができる。
【００２０】
図３は本発明にかかる低反射フィルムの第３実施形態を図解的に示す図であって、低反射フィルム１”は図１に示した第１実施形態の低反射フィルム１の前記ハードコート層３０が前記反射防止層４０の屈折率より相対的に高い屈折率を有する第１ハードコート層３１と前記反射防止層４０と隣接する第２ハードコート層３２とからなると共に、前記第２ハードコート層３２の屈折率が前記第１ハードコート層３１の屈折率よりも相対的に高い屈折率となるように構成されたハードコート層３０’からなるものであって、これ以外は図１に示した第１実施形態と同じである。このように相対的に低い屈折率を有する前記第１ハードコート層３１と相対的に高い屈折率を有する前記第２ハードコート層３２とからなる前記ハードコート層３０’とすることにより、前記反射防止層４０と前記第２ハードコート層３２と前記第１ハードコート層３１との相対的屈折率がそれぞれ低屈折率、高屈折率、中屈折率となり、前記反射防止層４０側から観察した際に、一層反射防止性を高めた低反射フィルムとすることができる。
【００２１】
図４は本発明にかかる低反射の第４実施形態を図解的に示す図であって、低反射フィルム１’’’は図１に示した第１実施形態の低反射フィルム１の前記干渉防止塗膜層２０により形成した微細凹凸面Ａを、前記透明基材フィルム１０に代えて、一方の表面に微細凹凸面Ａを有する透明基材フィルム１０’を用いることにより、前記干渉防止塗膜層２０を設けることなく、０．０５〜０．１５μｍの範囲の表面粗さからなる微細凹凸面Ａを形成したものであって、これ以外は図１に示した第１実施形態と同じである。
【００２２】
次に、本発明の低反射フィルム１、１’，１”，１’’’を構成する材料について説明する。
まず、透明基材フィルム１０について説明する。透明基材フィルム１０としては、一軸方向ないし二軸方向に延伸したポリエステルが透明性および耐熱性に優れ、セルローストリアセテートフィルムは透明性および光学的に異方性がない点で好適に用いることができ、その他にもセルロースジないしトリアセテート、セルロースアセテートブチレート、ポリエステル、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタアクリル酸メチル、ポリカーボネート、ポリウレタン等の熱可塑性ポリマーの未延伸、一軸方向ないし二軸方向に延伸した延伸フィルムを用いることができる。透明基材フィルムの好ましい厚さは８〜１０００μｍである。また、一方の面に微細凹凸面Ａを有する透明基材フィルム１０’は上記したプラスチックフィルムを成膜する際に、上記した表面粗さを有する賦形フィルムないし賦形ロール等の周知の賦形方法を用いて賦形することや粒子を練り込むことにより形成することができる。また、前記透明基材フィルム１０、１０’は必要な面に、コロナ放電処理、オゾン処理、プラズマ処理等の周知の易接着処理を適宜施すことができる。
【００２３】
次に、前記干渉防止塗膜層２０の形成に用いられる樹脂について説明する。この樹脂としては、透明性を有しているものであれば特に限定するものではなく、たとえば、熱可塑性樹脂や熱硬化型や電離放射線硬化型などの反応硬化型樹脂等を用いることができるが、透明基材フィルム１０ないし１０’との接着性および前記干渉防止塗膜層２０の上に形成する前記ハードコート層３０、３０’（正確には前記第１ハードコート層３１）との接着性を考慮するならば反応硬化型樹脂が好ましく、たとえば、アルキッド樹脂、多価アルコール等の多官能化合物の（メタ）アクリレート〔以下本明細書では、アクリレートとメタクリレートとの両者を（メタ）アクリレートと記載する〕等のオリゴマーないしプレポリマーおよび反応性の希釈剤を比較的多量に含むもの等の電離放射線硬化型樹脂（その前躯体も含む）等を挙げることができる。
【００２４】
なお、上記反応性希釈剤としては、エチル（メタ）アクリレート、エチルへキシル（メタ）アクリレート、スチレン、ビニルトルエン、Ｎ−ビニルピロリドン等の単官能モノマー、並びに、多官能モノマー、たとえば、トリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサジオールジ（メタ）アクリレート、ネオペンチルグリコールジ（メタ）アクリレート等を挙げることができる。
【００２５】
さらに、上記の電離放射線硬化型樹脂を紫外線硬化型樹脂として使用する場合には、これらの中に光重合開始剤として、たとえば、アセトフェノン類、ベンゾフェノン類、ミヒラーベンゾイルベンゾエート、α−アミロキシムエステル、チオキサントン類や光増感剤として、たとえば、ｎ−ブチルアミン、トリエチルアミン、トリ−ｎ−ブチルホスフィン等を用いることができる。
【００２６】
また、上記の電離放射線硬化型樹脂の硬化には、通常の電離放射線硬化型樹脂の硬化方法、すなわち、電子線ないし紫外線の照射によって硬化する方法を用いることができ、たとえば、電子線硬化の場合にはコックロフトワルトン型、バンデグラフ型、共振変圧型、絶縁コア変圧器型、直線型、ダイナミトロン型、高周波型等の各種電子線加速器から放出される５０〜１０００ＫｅＶ、好ましくは１００〜３００ＫｅＶのエネルギーを有する電子線等が使用され、紫外線硬化の場合には超高圧水銀灯、高圧水銀灯、低圧水銀灯、カーボンアーク、キセノンアーク、メタルハライドランプ等の光線から発する紫外線等を利用することができる。
【００２７】
なお、前記干渉防止塗膜層２０は、上記した透明性を有する樹脂（以下、透明性樹脂と呼称する）からなる塗布液を上記した透明基材フィルム１０に直接ないし前記透明基材フィルム１０との接着を強固にするプライマー層２０を介して形成することができ、塗布方法は、特に限定されるものではなく、塗布液の特性や塗布量に応じて、たとえば、ロールコート法、グラビアコート法、バーコート法、押出しコート法等の周知の塗布方法より適当な塗布方法を選択して行えばよいものである。前記干渉防止塗膜層２０の塗布厚さとしては、概ね０．５〜３．０μｍである。
【００２８】
次に、導電性を付与した前記干渉防止塗膜層２０’は、前記干渉防止塗膜層２０で説明した透明性樹脂に前記導電性微粒子αを分散させた塗布液を上記した塗布方法より適当な塗布方法を選択して塗布することにより形成することができる。これに用いる前記導電性微粒子αとしては、ＺｎＯ（屈折率：１．９０）、ＣｅＯ２（屈折率：１．９５）、Ｓｂ２Ｏ５（屈折率：１．７１）、ＳｎＯ２（屈折率：１．９９７）、Ｉｎ２Ｏ３（屈折率：２．００）、Ａｌ２Ｏ３（屈折率：１．６３）、酸化インジウム錫（略称：ＩＴＯ、屈折率：１．９５）、アンチモンドープ酸化錫（略称：ＡＴＯ、屈折率：２．０）、アルミニウムドープ酸化亜鉛（略称：ＡＺＯ、屈折率：２．０）等の金属酸化物からなる群より選ばれる１種ないしは２種以上からなる微粒子を挙げることができ、この微粒子の平均粒径としては、透明性を考慮して１０〜１００ｎｍのものが適当である。また、導電性を付与した前記干渉防止塗膜層２０’の厚さとしては、表面抵抗率が１×１０１２Ω／□以下となるように構成するべきであり、０．５〜３．０μｍ、好ましくは１．０〜２．０μｍである。０．５μｍ未満では表面抵抗率が１×１０１２Ω／□以下とすることが困難であり、３．０μｍ超では透明性を失う虞がある。
【００２９】
また、前記干渉防止塗膜層２０’は、前記干渉防止塗膜層２０で説明した透明性樹脂に前記透明樹脂ビーズβを分散させた塗布液を上記した塗布方法より適当な塗布方法を選択して塗布することにより形成することができる。これに用いる前記透明樹脂ビーズβとしては、前記透明樹脂ビーズβを分散させる前記透明性樹脂の屈折率との差が０〜０．１０であるもの、より好ましくは０〜０．０５であるものであり、また、前記透明樹脂ビーズβの平均粒径としては１．０〜５．０μｍの範囲のものが適当であり、たとえば、アクリルビーズ（屈折率１．４９）、スチレン−アクリル共重合体ビーズ（屈折率１．５４）、メラミンビーズ（屈折率１．５７）、ポリカーボネートビーズ（屈折率１．５７）、ポリエチレンビーズ（屈折率１．５０）、ポリスチレンビーズ（屈折率１．６０）、ポリ塩化ビニルビーズ（屈折率１．６０）等の一種ないしそれ以上の種類のビーズを適宜用いることができ、このような前記透明樹脂ビーズを用いることにより、内部ヘイズ（曇度）を抑制する。
【００３０】
なお、前記干渉防止塗膜層２０’を前記導電性微粒子αと前記透明樹脂ビーズβとを含有した層として説明したが、前記干渉防止塗膜層２０’は前記導電性微粒子αないし前記透明樹脂ビーズβのいずれか一方を含有した層であってもよいものである。
【００３１】
次に、前記干渉防止塗膜層２０、２０’上に形成する前記ハードコート層３０について説明する。前記ハードコート層３０は、耐擦傷性を有する硬度と導電性を付与した前記干渉防止塗膜層２０’の導電性を極端に損なわない層であり、通常、塗布することにより形成することができる。前記ハードコート層３０の形成には、前記干渉防止塗膜層２０、２０’の形成に用いられる上記した反応硬化型樹脂等が用いられる。また、塗布方法および硬化方法も前記干渉防止塗膜層２０、２０’の形成の場合と同じである。なお、本発明において、「ハードコート層」とは、ＪＩＳ−Ｋ５４００で示される鉛筆硬度試験でＨ以上の硬度を示すものである。
【００３２】
本発明における前記ハードコート層３０は、上記した電離放射線硬化型樹脂等の反応硬化型樹脂で形成することができ、この場合、前記ハードコート層３０単独では導電性の機能がなくても、この層の下に形成した導電性を有する前記干渉防止塗膜層２０’の効果で前記ハードコート層３０上でも帯電防止効果のある表面抵抗率が測定される。なお、後述するが前記反射防止層４０は前記ハードコート層３０に比べて非常に薄膜であるために、前記ハードコート層３０上に前記反射防止層４０を形成してもその表面抵抗率等の帯電防止効果を損なうことはない。前記ハードコート層３０の厚さとしては、１．０〜３．０μｍ、好ましくは１．５〜２．５μｍである。１．０μｍ未満では、その上に形成する各層の硬度を維持できなくなり、３．０μｍ超では反射フィルム１、１’、１’’’の表面抵抗率を悪化させる。また、本発明において前記ハードコート層３０の屈折率を後述する前記反射防止層４０の屈折率よりも高く、具体的には前記ハードコート層３０の屈折率を１．６０〜１．８０、前記反射防止層の屈折率を１．３５〜１．４５に構成することにより、後述する前記反射防止層４０側から観察した際に、反射防止性を有する低反射フィルム１、１’、１’’’とすることができる。前記ハードコート層３０の屈折率は、上記した透明性樹脂に透明な高屈折率の微粒子（以下、高屈折率微粒子と呼称する）、たとえば、ＴｉＯ２（屈折率：２．３〜２．７）、Ｙ２Ｏ３（屈折率：１．８７）、Ｌａ２Ｏ３（屈折率：１．９５）、ＺｒＯ２（屈折率：１．０５）等の１種ないし２種以上を適宜添加することにより、屈折率が調節される。
【００３３】
また、後述する前記反射防止層４０側から観察した際に、反射防止性を一層高める目的で、図１、２、４に示した前記ハードコート層３０を図３に示すように前記第１ハードコート層３１と前記第２ハードコート層３２とからなる前記ハードコート層３０’としてもよいものである。この場合、前記第２ハードコート層３２の屈折率を前記第１ハードコート層３１の屈折率より相対的に高く、かつ、前記第２ハードコート層３２と前記第１ハードコート層３１との屈折率を後述する前記反射防止層４０のｌ屈折率よりも相対的に高く、具体的には前記第１ハードコート層３１の屈折率を１．６０〜１．８０、前記第２ハードコート層の屈折率を１．８０〜１．９５、後述する前記反射防止層４０の屈折率を１．３５〜１．４５に構成する。前記第１ハードコート層３１および前記第２ハードコート層３２の形成は、上記した透明性樹脂を用い、該透明性樹脂に上記した高屈折率微粒子を前記第１ハードコート層３１の屈折率が前記第２ハードコート層３２の屈折率よりも相対的に低く、かつ、上記した屈折率になるようにそれぞれ添加することにより屈折率が調節される。また、前記第１ハードコート層３１は前記ハードコート層３０と同じ目的で形成される層であり説明は省略する。また、前記第２ハードコート層３２は前記低反射フィルム１”の反射防止性を一層向上する目的で設けられるものであり、前記ハードコート層３０に比べて非常に薄膜であるために、前記第１ハードコート層３１上に前記第２ハードコート層３２を形成し、さらにこの第２ハードコート層３２上に後述する前記反射防止層４０を形成してもその表面抵抗率等の帯電防止効果を損なうことはない。前記第２ハードコート層３２の膜厚は、反射防止性を考慮すると５０〜２００ｎｍが適当である。
【００３４】
次に、前記反射防止層４０について説明する。前記反射防止層４０は本発明の低反射フィルムに低反射性（反射防止性）を付与するためであり、前記反射防止層４０の屈折率は前記ハードコート層３０、３０’の屈折率よりも小さいことが必要であり、１．４６以下であることが好ましく、さらに好ましくは１．３５〜１．４５である。また、本発明の低反射フィルム１、１’、１”、１’’’の反射防止性と帯電防止効果を考慮すると８０〜１２０ｎｍが適当である。また、前記反射防止層４０の形成は、上記した透明性樹脂にシリカないしフッ化マグネシウムを添加した塗布液、あるいは、低屈折率樹脂であるフッ化ビニリデンとヘキサフルオロプロピレンとの共重合体やシリコン含有のフッ化ビニリデン共重合体等のフッ素系樹脂等からなる塗布液、あるいは、前記フッ素系樹脂にシリカないしフッ化マグネシウムを添加した塗布液を、たとえば、ロールコート法、グラビアコート法、バーコート法等の周知の塗布方法で塗布することにより、形成することができる。
【００３５】
本発明の低反射フィルム１、１’、１”、１’’’は透視性と反射防止性を必要とする、たとえば、文字や図形画像などの視覚情報を観察する各種のディスプレイ、あるいは、カーブミラー、バックミラーなどの前面に貼設等して用いられるものである。
【００３６】
【実施例】
次に、本発明について、以下に実施例を挙げてさらに詳しく説明する。
実施例１
１８８μｍ厚さのポリエステルフィルムＡ−４３００〔東洋紡（株）製−商品名〕の一方の面に、ペンタエリスリトールトリアクリレートにスチレンビーズ（屈折率：１．６０）を分散した塗布液を塗布・乾燥後に紫外線を照射して硬化させて２．５μｍ厚さの干渉防止塗膜層を形成した。ついで、この干渉防止塗膜層上にＫＺ７９７３〔ジルコニア超微粒子を分散させたハードコート剤（固形分５０重量％）：ＪＳＲ（株）製−商品名〕を塗布・乾燥後に窒素パージ下で紫外線を照射して硬化させて３．０μｍ厚さのハードコート層（屈折率：１．６９）を形成した。その後、前記ハードコート層上にＴＭ０８６〔低屈折率コート剤（固形分１０重量％）：ＪＳＲ（株）製−商品名〕をメチルイソブチルケトン（ＭＩＢＫ）で希釈して塗布・乾燥後に、窒素パージ下で紫外線を照射して硬化させて１００ｎｍ厚さの反射防止層（屈折率：１．４１）を形成し、本発明の低反射フィルムを得た。
【００３７】
実施例２
１８８μｍ厚さのポリエステルフィルムＡ−４３００〔東洋紡（株）製−商品名〕の一方の面に、ペンタエリスリトールトリアクリレートにスチレンビーズ（屈折率：１．６０）を分散した塗布液を塗布・乾燥後に紫外線を照射して硬化させて２．０μｍ厚さの干渉防止塗膜層を形成した。ついで、この干渉防止塗膜層上にＫＺ７９７３〔ジルコニア超微粒子を分散させたハードコート剤（固形分５０重量％）：ＪＳＲ（株）製−商品名〕を塗布・乾燥後に窒素パージ下で紫外線を照射して硬化させて３．０μｍ厚さのハードコート層（屈折率：１．６９）を形成した。その後、前記ハードコート層上にＴＭ０８６〔低屈折率コート剤（固形分１０重量％）：ＪＳＲ（株）製−商品名〕をＭＩＢＫで希釈して塗布・乾燥後に、窒素パージ下で紫外線を照射して硬化させて１００ｎｍ厚さの反射防止層（屈折率：１．４１）を形成し、本発明の低反射フィルムを得た。
【００３８】
実施例３
１８８μｍ厚さのポリエステルフィルムＡ−４３００〔東洋紡（株）製−商品名〕の一方の面に、ペンタエリスリトールトリアクリレートにスチレンビーズ（屈折率：１．６０）を分散した塗布液を塗布・乾燥後に紫外線を照射して硬化させて１．５μｍ厚さの干渉防止塗膜層を形成した。ついで、この干渉防止塗膜層上にＫＺ７９７３〔ジルコニア超微粒子を分散させたハードコート剤（固形分５０重量％）：ＪＳＲ（株）製−商品名〕を塗布・乾燥後に窒素パージ下で紫外線を照射して硬化させて３．０μｍ厚さのハードコート層（屈折率：１．６９）を形成した。その後、前記ハードコート層上にＴＭ０８６〔低屈折率コート剤（固形分１０重量％）：ＪＳＲ（株）製−商品名〕をＭＩＢＫで希釈して塗布・乾燥後に、窒素パージ下で紫外線を照射して硬化させて１００ｎｍ厚さの反射防止層（屈折率：１．４１）を形成し、本発明の低反射フィルムを得た。
【００３９】
実施例４
１８８μｍ厚さのポリエステルフィルムＡ−４３００〔東洋紡（株）製−商品名〕の一方の面に、ペルトロンＣ−４４５６−Ｓ７〔ＡＴＯ微粒子を分散させたハードコート剤（固形分４５重量％）：日本ペルノックス（株）製−商品名〕１００重量部に対し、スチレンビーズ分散ハードコート剤〔ペンタエリスリトールトリアクリレートにスチレンビーズ（屈折率：１．６０）を分散させたハードコート液（固形分４８重量％〕を３重量部添加した塗布液を塗布・乾燥後に紫外線を照射して硬化させて２．０μｍ厚さの導電性を有する干渉防止塗膜層を形成した。ついで、この干渉防止塗膜層上にＫＺ７９７３〔ジルコニア超微粒子を分散させたハードコート剤（固形分５０重量％）：ＪＳＲ（株）製−商品名〕を塗布・乾燥後に窒素パージ下で紫外線を照射して硬化させて３．０μｍ厚さのハードコート層（屈折率：１．６９）を形成した。その後、前記ハードコート層上にＴＭ０８６〔低屈折率コート剤（固形分１０重量％）：ＪＳＲ（株）製−商品名〕をＭＩＢＫで希釈して塗布・乾燥後に、窒素パージ下で紫外線を照射して硬化させて１００ｎｍ厚さの反射防止層（屈折率：１．４１）を形成し、本発明の低反射フィルムを得た。
【００４０】
実施例５
１８８μｍ厚さのポリエステルフィルムＡ−４３００〔東洋紡（株）製−商品名〕の一方の面に、ペルトロンＣ−４４５６−Ｓ７〔ＡＴＯ微粒子を分散させたハードコート剤（固形分４５重量％）：日本ペルノックス（株）製−商品名〕１００重量部に対し、スチレンビーズ分散ハードコート剤〔ペンタエリスリトールトリアクリレートにスチレンビーズ（屈折率：１．６０）を分散させたハードコート液（固形分４８重量％〕を３重量部添加した塗布液を塗布・乾燥後に紫外線を照射して硬化させて２．０μｍ厚さの導電性を有する干渉防止塗膜層を形成した。ついで、この干渉防止塗膜層上にＫＺ７９７３〔ジルコニア超微粒子を分散させたハードコート剤（固形分５０重量％）：ＪＳＲ（株）製−商品名〕を塗布・乾燥後に窒素パージ下で紫外線を照射して硬化させて３．０μｍ厚さの第１ハードコート層（屈折率：１．６９）を形成した。次に、前記第１ハードコート層上に酸化チタン分散ハードコート剤〔ペンタエリスリトールトリアクリレートに表面処理したチタニア微粒子を分散させた高屈折率ハードコート剤（固形分３０重量％）〕をトルエン／ＭＥＫの混合溶剤で希釈して塗布・乾燥後に、窒素パージ下で紫外線を照射して硬化させて１６０ｎｍ厚さの第２ハードコート層（屈折率：１．８３）を形成した。その後、前記第２ハードコート層上にＴＭ０８６〔低屈折率コート剤（固形分１０重量％）：ＪＳＲ（株）製−商品名〕をＭＩＢＫで希釈して塗布・乾燥後に、窒素パージ下で紫外線を照射して硬化させて１００ｎｍ厚さの反射防止層（屈折率：１．４１）を形成し、本発明の低反射フィルムを得た。
【００４１】
実施例６
５０μｍ厚さのポリエステルフィルムＰＴＨ−５０〔ユニチカ（株）製−商品名：粒子を練り込んでシート化することにより０．１μｍの表面粗さとしたフィルム〕に一方の面に、ＫＺ７９７３〔ジルコニア超微粒子を分散させたハードコート剤（固形分５０重量％）：ＪＳＲ（株）製−商品名〕を塗布・乾燥後に窒素パージ下で紫外線を照射して硬化させて３．０μｍ厚さのハードコート層（屈折率：１．６９）を形成した。その後、前記ハードコート層上にＴＭ０８６〔低屈折率コート剤（固形分１０重量％）：ＪＳＲ（株）製−商品名〕をＭＩＢＫで希釈して塗布・乾燥後に、窒素パージ下で紫外線を照射して硬化させて１００ｎｍ厚さの反射防止層（屈折率：１．４１）を形成し、本発明の低反射フィルムを得た。
【００４２】
比較例１
干渉防止塗膜層の膜厚を３．５μｍにした以外は実施例１と同様に作製して比較例とする低反射フィルムを得た。
【００４３】
比較例２
干渉防止塗膜層の膜厚を１．０μｍにした以外は実施例１と同様に作成して比較例とする低反射フィルムを得た。
【００４４】
比較例３
１８８μｍ厚さのポリエステルフィルムＡ−４３００〔東洋紡（株）製−商品名〕の一方の面に、ウレタン−アクリレート系電離放射線硬化型樹脂ＥＨ６５〔ザ・インクテック（株）製−商品名〕をトルエンで希釈して塗布・乾燥後に紫外線を照射して硬化させて約６μｍ厚さのハードコート層を形成した。このハードコート層上にペルトロンＣ−４４５６−Ｓ７〔ＡＴＯ微粒子を分散させたハードコート剤（固形分４５重量％）：日本ペルノックス（株）製−商品名〕１００重量部に対し、スチレンビーズ分散ハードコート剤〔ペンタエリスリトールトリアクリレートにスチレンビーズ（屈折率：１．６０）を分散させたハードコート液（固形分４８重量％〕を３重量部添加した塗布液を塗布・乾燥後に紫外線を照射して硬化させて８０ｎｍ厚さの導電性薄膜層を形成した。さらに、この導電性薄膜層上にＴＭ０８６〔低屈折率コート剤（固形分１０重量％）：ＪＳＲ（株）製−商品名〕をＭＩＢＫで希釈して塗布・乾燥後に、窒素パージ下で紫外線を照射して硬化させて１００ｎｍ厚さの反射防止層（屈折率：１．４１）を形成し、比較例とする低反射フィルムを得た。
【００４５】
比較例４
１８８μｍ厚さのポリエステルフィルムＡ−４３００〔東洋紡（株）製−商品名〕の一方の面に、ペルトロンＣ−４４５６−Ｓ７〔ＡＴＯ微粒子を分散させたハードコート剤（固形分４５重量％）：日本ペルノックス（株）製−商品名〕を１００重量部に対し、スチレンビーズ分散ハードコート剤〔ペンタエリスリトールトリアクリレートにスチレンビーズ（屈折率：１．６０）を分散させたハードコート液（固形分４８重量％〕を３重量部添加した塗布液を塗布・乾燥後に紫外線を照射して硬化させて４μｍ厚さの導電性薄膜層を形成した。さらに、この導電性薄膜層上にＴＭ０８６〔低屈折率コート剤（固形分１０重量％）：ＪＳＲ（株）製−商品名〕をメチルイソブチルケトン（ＭＩＢＫ）で希釈して塗布・乾燥後に、窒素パージ下で紫外線を照射して硬化させて１００ｎｍ厚さの反射防止層（屈折率：１．４１）を形成し、比較例とする低反射フィルムを得た。
【００４６】
上記で作製した実施例１〜６、および、比較例１〜４の低反射フィルムについて、干渉防止塗膜層の微細凹凸面の平均粗さを測定すると共に、干渉ムラ（色ムラ）、ギラツキ（面ギラ）、表面抵抗率、ヘイズ（曇度）、塗膜硬度、視感反射率の各項目について下記評価方法で評価して、その結果を表１および表２に示した。
2004069867.tif 000003
【００４７】
【表１】
2004069867.tif 000004
【００４８】
【表２】
2004069867.tif 000005
【００４９】
【発明の効果】
以上縷々説明したように、本発明によれば、各種ディスプレイ等に使用して透明基板を通して識別する文字や図形画像などの視覚情報を観察する場合に、表面からの入射光が、特に透明基材フィルムとこれに隣接する層との界面で反射された反射光が散乱され、反射防止層とハードコート層との界面における反射光との干渉が生じなくなるため、干渉ムラ（色ムラ）を抑制することができた低反射フィルムを提供することができ、さらにまた、外光の反射を防止し、帯電による塵埃の付着を防止し、擦り傷や引っ掻き傷等で透明性を損なわない程度に十分な硬度を有する低反射フィルムを提供することができる。
【図面の簡単な説明】
【図１】本発明にかかる低反射フィルムの第１実施形態を図解的に示す図である。
【図２】本発明にかかる低反射フィルムの第２実施形態を図解的に示す図である。
【図３】本発明にかかる低反射フィルムの第３実施形態を図解的に示す図である。
【図４】本発明にかかる低反射フィルムの第４実施形態を図解的に示す図である。
【符号の説明】
１，１’，１”，１’’’　　　低反射フィルム
１０，１０’　　　　　　　　　透明基材フィルム
２０，２０’　　　　　　　　　干渉防止塗膜層
３０，３０’　　　　　　　　　ハードコート層
３１　　　　　　　　　　　　　第１ハードコート層
３２　　　　　　　　　　　　　第２ハードコート層
４０　　　　　　　　　　　　　反射防止層
Ａ　　　　　　　　　　　　　　微細凹凸面
α　　　　　　　　　　　　　　導電性微粒子
β　　　　　　　　　　　　　　透明樹脂ビーズ
【図１】
2004069867.tif 000006
【図２】
2004069867.tif 000007
【図３】
2004069867.tif 000008
【図４】
2004069867.tif 000009